(57)【要約】【課題】電極の有効面積を小さくせずにヒューズの機能を向上した金属化フィルムを提供する。【解決手段】金属化フィルム（５）は、プラスチックフィルム（１）の表面に金属からなる膜（１１）を備え、上記金属からなる膜（１１）は、マージン（１３）によって複数の電極に分割されており、上記複数の電極のうちの２つ以上は、ヒューズ（１２）によって互いに接続されており、上記ヒューズ（１２）によって接続された電極の少なくとも１つは、上記ヒューズ（１２）に隣接して上記ヒューズ（１２）の延伸方向に窪んだ凹部を有する。【選択図】図１
2020025051.tif 000002
【特許請求の範囲】
【請求項１】
プラスチックフィルムの表面に金属からなる膜を備え、
上記金属からなる膜は、マージンによって複数の電極に分割されており、
上記複数の電極のうちの２つ以上は、ヒューズによって互いに接続されており、
上記ヒューズによって接続された電極の少なくとも１つは、上記ヒューズに隣接して上記ヒューズの延伸方向に窪んだ凹部を有する金属化フィルム。
【請求項２】
上記凹部の長さは、上記ヒューズによって接続された２つの電極の間のマージンの幅の１／５〜１／２である、請求項１に記載の金属化フィルム。
【請求項３】
上記凹部の幅は、上記ヒューズによって接続された２つの電極の間のマージンの幅の１／５〜１／１である、請求項１または２に記載の金属化フィルム。
【請求項４】
請求項１〜３の何れか一項に記載の金属化フィルムを巻回してなる、フィルムコンデンサ。
【発明の詳細な説明】
【技術分野】
【０００１】
本発明は、プラスチックフィルムの表面に金属からなる膜を備える金属化フィルム、およびフィルムコンデンサに関する。
【背景技術】
【０００２】
一般に、プラスチックフィルムの表面に金属を蒸着させることによって作製された金属化フィルムを巻回してなるフィルムコンデンサ（金属蒸着フィルムコンデンサ、メタライズドフィルムコンデンサ、金属化有機フィルムコンデンサ等とも称される）が知られている。フィルムコンデンサは、セラミックコンデンサおよび電解コンデンサと比較して容量は小さいものの、高電圧に対応可能であり、高周波特性が良好で誘電体損失が少ないという特徴を備えている。それゆえ、フィルムコンデンサは、電子用途、車載用途、産業用途等に広く使用されている。特に近年、フィルムコンデンサは、ハイブリッド車（ＨＥＶ）や電気自動車（ＥＶ）等の車載用途において、寿命および自己保安性に課題を有するアルミニウム電解コンデンサとの置き換え需要によって市場規模を拡大している。アルミニウム電解コンデンサの代わりにフィルムコンデンサを用いることにより、小型化（コンパクト化）、軽量化、およびコストダウンを図ることができる。
【０００３】
上記フィルムコンデンサとしては、従来、プラスチックフィルムの表面に電極として金属からなる膜が蒸着された金属化フィルムを用いたコンデンサが知られている。例えば、特許文献１〜３には、プラスチックフィルムの長手方向および幅方向に伸びるマージン（非蒸着部）によって分割された複数の電極が形成され、これらの複数の電極がヒューズによって接続された金属化フィルムが記載されている。
【先行技術文献】
【特許文献】
【０００４】
【特許文献１】特開２０１０−２７２７７９号公報
【特許文献２】特開２０１３−１１５２３０号公報
【特許文献３】特開２０１４−１１２１９号公報
【発明の概要】
【発明が解決しようとする課題】
【０００５】
ヒューズは、絶縁破壊が生じた際に大きな電流が流れることに伴うジュール熱によってガス化する。これにより、欠陥のある部位の電極を切り離す（絶縁性を回復する）ことができる。ここで、生じたガスおよび熱を分散させて温度を低下させるためには、ヒューズが放熱しやすいことが好ましい。
【０００６】
しかし従来技術にはヒューズの機能向上の観点から改善の余地があった。
【０００７】
本発明の一態様はヒューズの機能を向上した金属化フィルムを提供することを目的とする。
【課題を解決するための手段】
【０００８】
上記課題を解決するために、本発明は、下記＜１＞〜＜４＞で示される発明を包含している。
＜１＞  プラスチックフィルムの表面に金属からなる膜を備え、上記金属からなる膜は、マージンによって複数の電極に分割されており、上記複数の電極のうちの２つ以上は、ヒューズによって互いに接続されており、上記ヒューズによって接続された電極の少なくと
も１つは、上記ヒューズに隣接して上記ヒューズの延伸方向に窪んだ凹部を有する金属化フィルム。
＜２＞  上記凹部の長さは、上記ヒューズによって接続された２つの電極の間のマージンの幅の１／５〜１／２である、＜１＞に記載の金属化フィルム。
＜３＞  上記凹部の幅は、上記ヒューズによって接続された２つの電極の間のマージンの幅の１／５〜１／１である、＜１＞または＜２＞に記載の金属化フィルム。
＜４＞  ＜１＞〜＜３＞の何れか一項に記載の金属化フィルムを巻回してなる、フィルムコンデンサ。
【発明の効果】
【０００９】
本発明の一態様に係る金属化フィルムにおいて、電極は、ヒューズに隣接してヒューズの延伸方向に窪んだ凹部を有する。この凹部が形成されている分、ヒューズの長さはマージンの幅より長くなる。従って、本発明の一態様によれば、凹部が形成されていない場合に比べてヒューズの長さを長くすることができる。
【００１０】
それゆえ、本発明の一態様によれば、電極の有効面積を小さくせずにヒューズの機能を向上した金属化フィルムを提供することができるという効果を奏する。
【００１１】
また、本発明の一態様によれば、ヒューズの長さを従来どおりとした場合、マージンの幅を従来に比べて狭くすることができるため、電極の有効面積を大きくすることができるとも言える。
【図面の簡単な説明】
【００１２】
【図１】本発明の実施形態１に係る金属化フィルムの構成を示す概略の上面図である。
【図２】本発明の実施形態１に係る金属化フィルムの凹部の変形例を示す上面図である。
【図３】本発明の実施形態２に係る金属化フィルムの構成を示す概略の上面図である。
【図４】本発明の実施形態３に係る金属化フィルムの構成を示す概略の断面図である。
【図５】本発明の一態様に係るフィルムコンデンサの構成を示す概略の断面図である。
【図６】本発明の実施例１および２に係る金属化フィルムの構成を示す概略の上面図である。
【図７】比較例１に係る金属化フィルムの構成を示す概略の上面図である。
【発明を実施するための形態】
【００１３】
本発明の一実施形態について以下に説明するが、本発明はこれに限定されるものではない。本発明は、以下に説明する各実施形態や各構成に限定されるものではなく、特許請求の範囲に示した範囲で種々の変更が可能であり、異なる実施形態や実施例にそれぞれ開示された技術的手段を適宜組み合わせて得られる実施形態や実施例についても本発明の技術的範囲に含まれる。また、本明細書中に記載された学術文献および特許文献の全てが、本明細書中において参考文献として援用される。なお、本明細書において特記しない限り、数値範囲を表す「Ａ〜Ｂ」は、「Ａ以上、Ｂ以下」を意味する。
【００１４】
放熱しやすいヒューズを得るためには、ヒューズを細長くすることが考えられる。しかしながら、上述のような従来技術では、各電極を隔てるマージンの幅と、ヒューズの長さとが同じであるため、ヒューズを長くするためにはマージンの幅を長くする必要があった。この場合、電極の有効面積が小さくなり、コストおよびサイズの点で不利になるという問題があった。これらのことから本発明者らは、上述のような従来技術では、電極の有効面積を小さくせずにヒューズの機能を向上させるという観点からは改善の余地があることを独自に見出した。
【００１５】
本発明の一態様は、電極の有効面積を小さくせずにヒューズの機能を向上した金属化フィルムを提供する。
【００１６】
〔実施形態１〕
本発明の一実施形態について、以下に説明する。
【００１７】
図１に示すように、本発明の実施形態１に係る金属化フィルム５は、プラスチックフィルム１の表面に金属からなる膜１１を備え、上記金属からなる膜１１は、マージン１３によって複数の電極に分割されており、上記複数の電極のうちの２つ以上は、ヒューズ１２によって互いに接続されており、上記ヒューズ１２によって接続された電極の少なくとも１つは、上記ヒューズ１２に隣接して上記ヒューズ１２の延伸方向に窪んだ凹部１４を有する。図１の（ａ）は、本発明の実施形態１に係る金属化フィルム５の構成を示す概略の上面図であり、図１の（ｂ）はヒューズ１２の周辺を拡大した図である。
【００１８】
なお、以下では、金属化フィルム、プラスチックフィルム、マージン、電極に関して、長手方向および厚み方向の両方に垂直な方向を「幅方向」、長手方向の寸法を「長さ」、幅方向の寸法を「幅」と称する。ヒューズに関しては、ヒューズが電極を接続する方向を「延伸方向」、延伸方向における寸法を単に「長さ」、延伸方向および厚み方向の両方に垂直な方向を「幅方向」、幅方向の寸法を「幅」と称する。
【００１９】
図１の（ａ）では、ｘ軸方向が金属化フィルム５の幅方向に相当し、ｙ軸方向が金属化フィルム５の長手方向に相当する。図１の（ａ）は、金属化フィルム５の長手方向における一部を示した図である。金属化フィルム５は実際にはｙ軸方向に伸びる長尺物である。
【００２０】
金属からなる膜１１は、金属化フィルム５の長手方向に伸びるマージン１３ａによって帯状電極１１ａと小電極１１ｂとに分割されている。また、小電極１１ｂは複数設けられ、それぞれ金属化フィルム５の幅方向に伸びるマージン１３ｂによって分割されている。金属化フィルム５の幅方向において帯状電極１１ａが存在する端部とは反対側の端部には帯状マージン１５が形成されている。帯状電極１１ａと小電極１１ｂとは、ヒューズ１２によって接続されている。帯状電極１１ａおよび小電極１１ｂはそれぞれ、ヒューズ１２に隣接してヒューズ１２の延伸方向に窪んだ凹部１４を有する。
【００２１】
図１の（ｂ）に示すように、凹部１４が形成されていることにより、ヒューズ１２の長さＡは、マージン１３ａの幅Ｃよりも長い。従って、金属化フィルム５では、凹部が形成されていない場合に比べてヒューズの長さを長くすることができる。そのため、金属化フィルム５では、従来に比べて電極の有効面積を小さくせずにヒューズを放熱しやすくすることができる。それゆえ、本発明の一態様によれば、電極の有効面積を小さくせずにヒューズの機能を向上した金属化フィルムを提供することができるという効果を奏する。
【００２２】
［プラスチックフィルム］
本発明の一態様に係るプラスチックフィルム１には、従来の金属化フィルムに用いられている一般的なプラスチックフィルムを用いることができる。具体的には、プラスチックフィルム１としては、二軸延伸されたポリプロピレン（ＰＰ）フィルムおよびポリエチレンテレフタレート（ＰＥＴ）フィルム等が好適である。プラスチックフィルム１は、積層体であってもよい。
【００２３】
プラスチックフィルム１の厚さは、特に限定されないものの、１μｍ〜２０μｍが好ましく、２μｍ〜１０μｍがより好ましい。また、プラスチックフィルム１の大きさは、フィルムコンデンサの用途に応じて設定すればよいものの、幅は１０ｍｍ〜１５０ｍｍが好ましく、４０ｍｍ〜１２０ｍｍがより好ましく、長さは１０ｍ〜２０００ｍが好ましく、
１００ｍ〜１０００ｍがより好ましい。即ち、プラスチックフィルム１は、金属化フィルム５を巻回してフィルムコンデンサを形成することができるように、長尺物であることが好ましい。
【００２４】
［金属からなる膜］
金属からなる膜１１は、電極としての機能を有する。当該金属としては、アルミニウム、マグネシウム、金属シリコン、亜鉛、スズ、インジウム、銅、鉄、ニッケル、クロムからなる群より選択される少なくとも一種の金属が好ましく、アルミニウム、マグネシウム、金属シリコン、亜鉛、スズ、インジウムからなる群より選択される少なくとも一種の金属がより好ましい。
【００２５】
金属からなる膜１１は、単一の金属からなる膜であってもよく、複数種類の金属からなる膜であってもよい。また、金属からなる膜１１は、一層であってもよく、複数層（積層体）であってもよい。
【００２６】
金属からなる膜１１の形成方法は、特に限定されないものの、蒸着によって形成されていることが好ましい。金属からなる膜１１は、公知の蒸着装置を用いた真空蒸着によって形成することができる。
【００２７】
金属化フィルム５は、金属からなる膜１１が形成されていない領域を有する。この領域を「マージン」と称する。マージンは、例えば、プラスチックフィルム１に金属を蒸着させる際にマスキングすることにより形成することができる。
【００２８】
金属からなる膜１１は、金属化フィルム５の長手方向に伸びるマージン１３ａおよび金属化フィルム５の幅方向に伸びるマージン１３ｂによって帯状電極１１ａと小電極１１ｂとに分割されている。帯状電極１１ａは、金属化フィルム５の幅方向の一端に形成されており、金属化フィルム５の長手方向に連続的に伸びている。金属化フィルム５を巻回してなるフィルムコンデンサにおいて帯状電極１１ａに外部電極を接続することができる。小電極１１ｂは複数設けられ、それぞれ金属化フィルム５の幅方向に伸びるマージン１３ｂによって隔てられている。
【００２９】
電極を分割するマージン１３の幅は、電極の有効面積の観点から、０．２〜２ｍｍであることが好ましく、０．４〜１ｍｍであることがより好ましい。帯状電極１１ａの幅は、１〜１０ｍｍであることが好ましく、２〜５ｍｍであることがより好ましい。また、小電極１１ｂの幅は、５〜１００ｍｍであることが好ましく、１０〜５０ｍｍであることがより好ましい。
【００３０】
帯状電極１１ａと小電極１１ｂとは、ヒューズ１２によって接続されている。ヒューズは蒸着等によって帯状電極１１ａおよび小電極１１ｂと一体として形成されていることが好ましい。また、ヒューズを構成する金属は上述のアルミニウム、マグネシウム、金属シリコン、亜鉛、スズ、インジウム、銅、鉄、ニッケル、クロムからなる群より選択される少なくとも一種の金属であることが好ましい。このように電極を分割したうえでヒューズによって接続することにより、金属化フィルム５にはヒューズ機能を備えるパターン形状が形成されている。
【００３１】
具体的には、金属化フィルム５を巻回してなるフィルムコンデンサにおいて絶縁破壊が生じた場合、大きな電流が流れるため、ジュール熱によってヒューズ１２が加熱される。これにより、ヒューズ１２の温度が上昇し、ヒューズ１２に含まれる金属はガス化する。その結果、ヒューズ１２は金属としての電子伝導性を失う。生じたガスおよび熱が分散すると、温度は低下するため、ガスとしての電気伝導性も失う。これにより、欠陥のある部
位の電極を切り離す（絶縁性を回復する）ことができる。つまり、当該フィルムコンデンサは、自己回復性（セルフヒーリング）を備えることができる。これにより、金属化フィルム５を巻回してなるフィルムコンデンサは、容量の減少を少なく留めることができると共に、寿命および自己保安性を向上させることができ、信頼性が高まる。
【００３２】
ヒューズ１２の長さＡは、ヒューズ機能の観点から、０．２〜４ｍｍであることが好ましく、０．４〜２ｍｍであることがより好ましく、０．６〜２ｍｍであることがさらに好ましい。また、ヒューズ１２の幅Ｂは、０．２〜２ｍｍであることが好ましく、０．４〜１ｍｍであることがより好ましい。
【００３３】
なお、絶縁破壊が生じた際に、ヒューズの動作が成功することにより、欠陥のある部位の電極が切り離される。ヒューズ１２の長さＡは、この場合に、欠陥部位と健全部位との間のマージンで電気絶縁が保たれるために必要なマージン幅を考慮して決定され得る。例えば後述の実施例１では、二軸延伸された厚さ５μｍのポリプロピレンフィルムを使用している。このフィルムを使用するコンデンサの直流破壊電圧は約２５００Ｖである。直流２５００Ｖで絶縁破壊が生じた際に、欠陥のある部位の電極を切り離して欠陥部位と健全部位との間のマージンで電気絶縁が保たれるために必要なマージン幅は約１ｍｍである。マージン幅１ｍｍに対して好適なヒューズ長は２ｍｍである。
【００３４】
凹部１４は、ヒューズ１２に隣接してヒューズ１２の延伸方向に窪んでいる。換言すれば、凹部１４は、ヒューズ１２の側部に沿って、ヒューズ１２の延伸方向に窪んでいる。凹部１４は、ヒューズ１２の側部、並びに帯状電極１１ａおよび小電極１１ｂの一辺によって形成された領域であるとも言える。凹部１４が存在するため、金属化フィルム５の面に垂直な方向（ｚ軸方向）から見ると、マージン１３ａのヒューズ１２に接する端部は、Ｌ字型またはＴ字型である。均一に放熱するという観点からは、凹部１４が対称的に形成されていることが好ましく、この場合、マージン１３ａのヒューズ１２に接する端部はＴ字型である。凹部１４は線対称かつ点対称に形成されていることがより好ましく、この場合、ヒューズ１２は図１に示されるようにマージン１３ａのＴ字型の端部に挟まれている。少なくともヒューズ１２の長さがマージン１３ａの幅より長ければよいという観点からは、凹部１４は非対称であってもよく、この場合、マージン１３ａのヒューズ１２に接する端部はＬ字型であってもよい。
【００３５】
本明細書において、ヒューズの延伸方向に平行な凹部の寸法、すなわち、凹部の窪みの深さを「凹部の長さ」と称する。また、ヒューズの幅方向に平行な凹部の寸法を「凹部の幅」と称する。凹部１４の長さＤは、マージン１３ａの幅Ｃの１／１０〜１／１であることが好ましく、１／５〜１／２であることがより好ましい。また、凹部１４の幅Ｅは、マージン１３ａの幅Ｃの１／１０〜１／１であることが好ましく、１／５〜１／１であることがより好ましく、１／５〜１／２であることがさらに好ましい。ここで凹部１４の寸法の比較対象となっているマージン１３ａは、ヒューズ１２に接するマージンであり、ヒューズ１２によって接続された２つの電極の間のマージンとも言える。
【００３６】
なお、絶縁破壊が生じた際の、ヒューズ１２のガス化、ガスと熱の分散、温度の低下、高抵抗化、絶縁性の回復は、ヒューズ１２全体で同時に均一に進むことが好ましい。そのためには、絶縁破壊が生じた際の電流がヒューズ１２に均一に流れることが好ましい。この観点から、ヒューズ１２の幅Ｂをマージン１３ａの幅Ｃより広くすることは好ましくない。またヒューズ１２の長さＡをヒューズの幅Ｂより短くすることは好ましくない。しかしながら、ヒューズ１２周辺の膜抵抗値は、後述のように２〜５Ω／□であることがより好ましい。例えば膜抵抗値を３Ω／□とすると、ヒューズの抵抗値は３×Ａ／Ｂ  Ωに達する。一方、小電極周辺の膜抵抗値は、後述のように４０〜５０Ω／□であることがより好ましい。例えば膜抵抗値を５０Ω／□とすると、ヒューズの抵抗がコンデンサの効率を
大きく低下させないためには、５０＞＞（３Ａ／Ｂ）の関係を保つことが好ましい。以上のトレードオフを良好に満たすためには、凹部１４の長さＤおよび凹部１４の幅Ｅは上述の範囲であることが好ましい。
【００３７】
図１において凹部１４は、矩形であるが、ヒューズ１２の長さを長くすることができれば凹部１４の形状はこれに限定されない。図２は、凹部１４の変形例を示す上面図である。図２の（ａ）に示される凹部１４ａは半円形である。図２の（ａ）において、マージン１３ａのヒューズ１２に接する端部はヒューズ１２に向かって幅が曲線的に増加した後、減少しているとも言える。図２の（ｂ）に示される凹部１４ｂは三角形である。図２の（ｂ）において、マージン１３ａのヒューズ１２に接する端部はヒューズ１２に向かって直線が増加しているとも言える。図２の（ｃ）に示される凹部１４ｃは扇形と矩形とが組み合わされた形状である。図２の（ｃ）において、マージン１３ａのヒューズ１２に接する端部はヒューズ１２に向かって幅が曲線的に増加した後、一定となっているとも言える。図２の（ｄ）に示される凹部１４ｄは三角形と矩形とが組み合わされた形状である。図２の（ｄ）において、マージン１３ａのヒューズ１２に接する端部はヒューズ１２に向かって直線的に幅が増加した後、一定となっているとも言える。
【００３８】
なお、ヒューズ１２の動作の能力の観点からは、凹部が矩形であって、ヒューズ１２の幅Ｂと凹部１４の幅Ｅとの合計が均一であることがより好ましい。絶縁破壊が生じた際には、ヒューズは、大きな電流が流れることに伴うジュール熱によってガス化して、金属としての電子伝導性を失う。生じた高温のガスは、アークまたはプラズマとしての電気伝導性を持つ。生じたガスおよび熱が分散されて温度が低下すると、ヒューズは高抵抗化して絶縁性を回復し、欠陥のある部位の電極を切り離す。凹部が三角形または扇形である場合には、ヒューズのガス化はヒューズの幅Ｂと凹部の幅Ｅとの合計が最も狭くなる地点から開始し、略円形状に蒸発が進む。一方、凹部が矩形であると、ヒューズのガス化は矩形状の凹部を含むヒューズ全体で同時に開始し同時に進む。この場合、生じたガスと熱の分散や温度の低下による高抵抗化がヒューズの長さの全体で進むため、ヒューズの長さの全体で絶縁性を回復が行われる。そのため、より高い電圧で使用される場合でもヒューズとして機能することができる。
【００３９】
なお、実施形態１では、金属化フィルム５の長手方向および幅方向に伸びるマージン１３ａ、１３ｂが形成されているが、マージンの伸びる方向および電極の分割される方向はこれに限定されない。
【００４０】
帯状マージン１５は、金属化フィルム５の幅方向において帯状電極１１ａが存在する端部とは反対側の端部に形成されており、金属化フィルム５の長手方向に連続的に伸びている。帯状マージン１５が存在することにより、金属化フィルム５を巻回してなるフィルムコンデンサに外部電極を接続する場合にも、短絡を避けることができる。
【００４１】
金属からなる膜１１の膜抵抗値は、特に限定されないものの、ヒューズ１２周辺においては、１〜１０Ω／□（Ωsquare）であることが好ましく、２〜５Ω／□であることがより好ましい。また、小電極１１ｂ周辺では６〜６０Ω／□であることが好ましく、４０〜５０Ω／□であることがより好ましい。尚、金属からなる膜１１の厚さは、およそ３ｎｍ〜２０ｎｍであり、およそ５ｎｍ〜８ｎｍ（金属原子の層でおよそ５０層）が好適である。
【００４２】
［フィルムコンデンサ］
本発明の一態様に係るフィルムコンデンサは、本発明の一態様に係る金属化フィルムを二枚重ね合わせて巻回することによって、構成され得る。
【００４３】
〔実施形態２〕
本発明の他の実施形態について、以下に説明する。尚、説明の便宜上、実施形態１にて説明した部材と同じ機能を有する部材については、同じ符号を付記し、その説明を省略する。
【００４４】
図３に示すように、本発明の実施形態２に係る金属化フィルム６において、金属からなる膜１１は、金属化フィルム６の長手方向に伸びるマージン１３ａによって帯状電極１１ａと小電極１１ｃとに分割されている。さらに、金属化フィルム６の長手方向に伸びるマージン１３ｃによって小電極１１ｃと小電極１１ｄとが分割されている。また、小電極１１ｃおよび１１ｄは複数設けられ、それぞれ金属化フィルム６の幅方向に伸びるマージン１３ｂによって分割されている。帯状電極１１ａと小電極１１ｃとは、ヒューズ１２ａによって接続されている。帯状電極１１ａおよび小電極１１ｃはそれぞれ、ヒューズ１２ａに隣接してヒューズ１２ａの延伸方向に窪んだ凹部１４ｅを有する。また、小電極１１ｃと小電極１１ｄとは、ヒューズ１２ｂによって接続されている。小電極１１ｃと小電極１１ｄはそれぞれ、ヒューズ１２ｂに隣接してヒューズ１２ｂの延伸方向に窪んだ凹部１４ｆを有する。
【００４５】
実施形態２では、金属化フィルム６の幅方向に向かってヒューズが二重に形成されている。これにより、誤動作または不動作によって短絡破壊が引き起こされるリスクを実施形態１に比べてさらに低減することができる。なお、末端の小電極（帯状マージン１５に近い小電極）に対しては比較的細いヒューズを設けることが好ましい。従って、ヒューズ１２ａに比べてヒューズ１２ｂのほうが、幅が小さいことが好ましい。
【００４６】
〔実施形態３〕
本発明のさらに他の実施形態について、以下に説明する。尚、説明の便宜上、実施形態１にて説明した部材と同じ機能を有する部材については、同じ符号を付記し、その説明を省略する。
【００４７】
図４に示すように、本発明の実施形態３に係る金属化フィルム７は、プラスチックフィルム１の片面に、酸化物のバンドギャップが５ｅＶ以上である第一の金属からなる膜２と、酸化物のバンドギャップが５ｅＶ未満である第二の金属からなる膜３と、酸化物のバンドギャップが５ｅＶ以上である第三の金属からなる膜４とをこの順に備えている。
【００４８】
一般に、金属化フィルムを構成する種々の金属は、バンドギャップが５ｅＶ以上である酸化物を形成する金属と、バンドギャップが５ｅＶ未満である酸化物を形成する金属とに分類することができる。バンドギャップが５ｅＶ以上である酸化物は、ワイドギャップの絶縁体である。バンドギャップが５ｅＶ未満である酸化物は、ナローギャップの電子導電体である。本発明の一態様に係る金属化フィルム７においては、バンドギャップが５ｅＶ以上である酸化物を形成する金属を第一の金属および第三の金属として用い、バンドギャップが５ｅＶ未満である酸化物を形成する金属を第二の金属として用いる。
【００４９】
（第一の金属からなる膜、第三の金属からなる膜）
第一の金属および第三の金属としては、アルミニウム、マグネシウム、および金属シリコンからなる群より選択される少なくとも一種の金属が好ましく、アルミニウムおよびマグネシウムがより好ましく、アルミニウムがさらに好ましい。アルミニウムの酸化物（Ａｌ２Ｏ３）のバンドギャップは８ｅＶであり、マグネシウムの酸化物（ＭｇＯ）のバンドギャップは５．５ｅＶであり、金属シリコンの酸化物（ＳｉＯ２）のバンドギャップは７ｅＶである。
【００５０】
第一の金属からなる膜２または第三の金属からなる膜４には、当該膜２，４の形成時に
、プラスチックフィルム１側の面（界面）に、ワイドギャップの絶縁体である酸化物が形成される。それゆえ、プラスチックフィルム１へのキャリアの注入を防止することができ、当該プラスチックフィルム１内でのキャリア挙動が小さくなる。
【００５１】
第一の金属および第三の金属は、互いに同じであってもよく、互いに異なっていてもよいが、互いに同じであることが好ましい。また、第一の金属からなる膜２、および、第三の金属からなる膜４は、単一の金属からなる膜であってもよく、複数種類の金属からなる膜であってもよいが、単一の金属からなる膜であることが好ましい。さらに、第一の金属からなる膜２、および、第三の金属からなる膜４は、それぞれ一層であってもよく、複数層（積層体）であってもよいが、一層であることが好ましい。
【００５２】
（第二の金属からなる膜）
第二の金属としては、亜鉛、スズ、およびインジウムからなる群より選択される少なくとも一種の金属が好ましく、亜鉛およびスズがより好ましく、亜鉛がさらに好ましい。亜鉛の酸化物（ＺｎＯ）のバンドギャップは３ｅＶであり、スズの酸化物（ＳｎＯ２）のバンドギャップは３ｅＶであり、インジウムの酸化物（Ｉｎ２Ｏ３）のバンドギャップは３ｅＶである。
【００５３】
第二の金属からなる膜３は、リプル電流が流れると陽極酸化反応によってその端部（露出部分）から酸化物を徐々に形成するものの、当該酸化物はナローギャップの電子導電体であるため、第二の金属からなる膜３は電極としての機能を維持する。
【００５４】
第二の金属からなる膜３は、単一の金属からなる膜であってもよく、複数種類の金属からなる膜であってもよいが、単一の金属からなる膜であることが好ましい。さらに、第二の金属からなる膜３は、一層であってもよく、複数層（積層体）であってもよいが、一層であることが好ましい。
【００５５】
（第一〜第三の金属からなる膜）
第一の金属からなる膜２、第二の金属からなる膜３、および第三の金属からなる膜４の形成方法は、特に限定されないものの、蒸着によって形成されていることが好ましい。これら膜２〜４は、公知の蒸着装置を用いた真空蒸着によって形成することができる。
【００５６】
上記第一〜第三の金属からなる膜２〜４におけるアクティブ部（電極として機能する部位）の合計の膜抵抗値は、特に限定されないものの、６〜６０Ω／□（Ωsquare）であることが好ましく、４０〜５０Ω／□であることがより好ましい。尚、上記第一〜第三の金属からなる膜２〜４の合計の厚さは、およそ３ｎｍ〜２０ｎｍであり、およそ５ｎｍ〜８ｎｍ（金属原子の層でおよそ５０層）が好適である。
【００５７】
尚、フィルムコンデンサの製造時に、例えば溶射することによってプラスチックフィルム１の端面に電極を形成するので、プラスチックフィルム１の表面の少なくとも二辺には、短絡を避けるために、上記第一〜第三の金属からなる膜２〜４が形成されない部分（幅はおよそ２ｍｍ）が存在する。この部分は上述の実施形態１および２における帯状マージン１５に相当する。
【００５８】
以上のように、本発明の一態様によれば、より高い電界（電位傾度）で使用することと、リプル電流が大きい使用条件においても長寿命であることとを両立する（同時に達成する）ことができるフィルムコンデンサを構成する金属化フィルム７を提供することができる。
【００５９】
また、本発明の実施形態３に係る金属化フィルム７は、プラスチックフィルム１上に、
上記第一〜第三の金属からなる膜２〜４の積層体を構成するので、当該膜２〜４に、例えば実施形態１および２と同様のヒューズ機能を備えるパターン形状を形成することができる。
【００６０】
［フィルムコンデンサ］
図５に示すように、本発明の一態様に係るフィルムコンデンサ１０は、本発明の一態様に係る金属化フィルムを二枚、或いは二組重ね合わせた後、巻回することによって、構成されている。具体的には、本発明の一態様に係るフィルムコンデンサ１０は、例えば、本発明の実施形態３に係る金属化フィルム７を二枚、或いは二組巻回することによって、構成されている。
【００６１】
金属化フィルムを巻回することにより、第一〜第三の金属からなる膜２〜４はプラスチックフィルム１によって挟持された状態となり、フィルムコンデンサ１０は、プラスチックフィルム１／膜２／膜３／膜４／プラスチックフィルム１で示される構造を有することになる。
【００６２】
第一の金属からなる膜２または第三の金属からなる膜４には、当該膜２，４の形成時に、プラスチックフィルム１側の面（界面）に、ワイドギャップの絶縁体である酸化物が形成される。それゆえ、プラスチックフィルム１へのキャリアの注入を防止することができ、当該プラスチックフィルム１内でのキャリア挙動が小さくなる。従って、フィルムコンデンサ１０は、破壊電圧が高くなる。尚、第一の金属からなる膜２または第三の金属からなる膜４は、リプル電流が流れると陽極酸化反応によってワイドギャップの絶縁体である酸化物２ａ，４ａを、その端部（露出部分）から徐々に形成し、これにより、電極としての機能を徐々に失う。
【００６３】
一方、第二の金属からなる膜３は、リプル電流が流れると陽極酸化反応によってその端部（露出部分）から酸化物３ａを徐々に形成するものの、当該酸化物３ａはナローギャップの電子導電体であるため、通電時に電路となり、電極としての機能を維持する。従って、フィルムコンデンサ１０は、リプル電流が大きい使用条件においても、容量の減少が抑制される。
【００６４】
それゆえ、本発明の一態様によれば、より高い電界（電位傾度）で使用することと、リプル電流が大きい使用条件においても長寿命であることとを両立する（同時に達成する）ことができるフィルムコンデンサ１０を提供することができる。
【実施例】
【００６５】
次に、本発明に係る金属化フィルムについて、実施例および比較例を挙げてさらに詳細に説明するが、本発明は係る実施例のみに制限されるものではない。
【００６６】
〔実施例１〕
図６の（ａ）に示すように、本発明の実施形態１に係る金属化フィルム５に相当する金属化フィルムを作製した。プラスチックフィルム１として、二軸延伸されたポリプロピレンフィルム（幅５０ｍｍ、長さ５５ｍ、厚さ５μｍ）を用いた。図６の（ａ）に示す電極パターンが形成されるように上記プラスチックフィルムをマスキングして、金属として亜鉛を蒸着した。帯状電極１１ａおよび帯状マージン１５の幅はそれぞれ２ｍｍとした。また、プラスチックフィルムの長さ方向に平行なマージン１３ａおよびプラスチックフィルムの幅方向に平行なマージン１３ｂの幅はそれぞれ１ｍｍとした。小電極１１ｂの長さは４５ｍｍ、幅は２９ｍｍとした。ヒューズ１２の幅は１ｍｍとした。凹部１４の長さは０．５ｍｍ、幅は１ｍｍとした。ヒューズ１２の長さは２ｍｍであった。
【００６７】
なお、金属化フィルムの幅方向において、帯状電極１１ａが形成された端部から約３０％の領域に、ヒューズ１２は含まれ、この領域の膜抵抗値は３Ω／□であった。残りの約７０％の領域の膜抵抗値は５０Ω／□であった。
【００６８】
〔実施例２〕
実施例１と同様の方法で、図６の（ｂ）に示すように、本発明の実施形態２に係る金属化フィルム６に相当する金属化フィルムを作製した。すなわち、実施例２では、幅方向にヒューズを二重に形成した。小電極１１ｃの幅と、マージン１３ｃの幅と、小電極１１ｄの長さとの合計を４５ｍｍとした。小電極１１ｃの幅は２ｍｍとした。小電極１１ｄの幅は９ｍｍとした。ヒューズ１２ａの幅は１ｍｍ、ヒューズ１２ｂの幅は０．４ｍｍとした。
【００６９】
凹部１４ｅの長さは０．５ｍｍ、幅は１ｍｍとした。凹部１４ｆの長さは０．５ｍｍ、幅は１ｍｍとした。ヒューズ１２ａの長さは２ｍｍ、ヒューズ１２ｂの長さは２ｍｍであった。
【００７０】
なお、金属化フィルムの幅方向において、帯状電極１１ａが形成された端部から約３０％の領域に、ヒューズ１２ａおよびヒューズ１２ｂは含まれ、この領域の膜抵抗値は３Ω／□であった。残りの約７０％の領域の膜抵抗値は５０Ω／□であった。
【００７１】
〔比較例１〕
実施例１と同様の方法で、図７に示す金属化フィルム１００を作製した。金属化フィルム１００では実施例１と同様に、プラスチックフィルム１０１上に、帯状電極１１１ａ、小電極１１１ｂ、金属化フィルム１００の長手方向に伸びるマージン１１３ａ、金属化フィルム１００の幅方向に伸びるマージン１１３ｂ、帯状マージン１１５、ヒューズ１１２が形成されており、各部材の寸法は実施例１と同じである。ただし、比較例１では凹部が形成されていない。そのため、ヒューズ１１２の長さは、金属化フィルム１００の長手方向に伸びるマージン１１３ａの幅と同じく１ｍｍであった。
【００７２】
なお、金属化フィルムの幅方向において、帯状電極１１１ａが形成された端部から約３０％の領域に、ヒューズ１１２は含まれ、この領域の膜抵抗値は３Ω／□であった。残りの約７０％の領域の膜抵抗値は５０Ω／□であった。
【００７３】
（まとめ）
実施例１および２の金属化フィルムでは、凹部を形成することにより、比較例１の金属化フィルムに比べてヒューズの長さを長くすることができた。本発明の一態様によれば、電極の有効面積を小さくせずに、放熱しやすいヒューズを形成できることが分かった。
【産業上の利用可能性】
【００７４】
本発明に係るフィルムコンデンサは、直流コンデンサとして、電子用途、車載用途、産業用途等に広く利用することができる。
【符号の説明】
【００７５】
１  プラスチックフィルム
５〜７  金属化フィルム
１０  フィルムコンデンサ
１１  金属からなる膜
１１ａ〜１１ｄ  電極（帯状電極、小電極）
１２、１２ａ、１２ｂ  ヒューズ
１３、１３ａ〜１３ｃ  マージン
１４、１４ａ〜１４ｆ  凹部
【図１】
2020025051.tif 000003
【図２】
2020025051.tif 000004
【図３】
2020025051.tif 000005
【図４】
2020025051.tif 000006
【図５】
2020025051.tif 000007
【図６】
2020025051.tif 000008
【図７】
2020025051.tif 000009